(57)【特許請求の範囲】
【請求項１】
トレッドの溝底から溝側部のウエアインジケーター部位までのみに、エチレン分３０〜６０モル％であるエチレン−ビニルアルコール共重合樹脂を含む酸素バリア性樹脂層を含む、少なくとも７層の樹脂フィルムが配置されたタイヤ。
【請求項２】
前記樹脂フィルムが、エラストマーを含む樹脂組成物からなる層を更に含むことを特徴とする請求項１に記載のタイヤ。
【請求項３】
前記樹脂フィルムが少なくとも１７層である請求項１又は２に記載のタイヤ。
【請求項４】
前記樹脂フィルムの２０℃、６５％ＲＨにおける酸素透過係数が、８×１０−１０ ｃｍ３・ｃｍ／ｃｍ２・ｓｅｃ・ｃｍＨｇ以下である請求項１〜３のいずれか一項に記載のタイヤ。
［酸素透過係数の測定法：  ＪＩＳ  Ｋ  ７１２６  Ａ法（差圧法）に準拠して、２０℃、６５％ＲＨの条件下で、ガスとして酸素を用いて測定する。］
【発明の詳細な説明】
【技術分野】
【０００１】
本発明は、樹脂フィルムをタイヤトレッドの溝底の少なくとも一部に配置してなるタイヤに関する。
【背景技術】
【０００２】
自動車用タイヤには、原料ゴムとして、天然ゴム、スチレン−ブタジエン共重合体ゴム、ブタジエンゴム等のジエン系ゴムが用いられている。その酸素やオゾンによる老化、また経日や走行によるゴムの硬化による亀裂を防止する目的で、トレッドやサイドウォールには原料ゴムにアミン系の老化防止剤、パラフィン系のワックス等を配合したゴム組成物が用いられている。
【０００３】
特許文献１では、溝底ゴムが、ゴム成分１００重量部中ブタジエンゴムを１５〜５０重量部含有し、且つゴム成分１００重量部に対してアミン系老化防止剤を２．０ 〜５．０重量部及びワックスを１．０ 〜４．０重量部配合されてなることを特徴とする重荷重用空気入りタイヤが開示されている。
また、特許文献２では、タイヤトレッドの少なくとも最外溝底の径内側でかつ周方向全周にわたり老化防止剤増量材を埋設したことを特徴とする空気入りタイヤが提案されている。
さらに、特許文献３では、トレッド表面のうち、溝底部を含む少なくとも一部に厚みが０．５〜２ｍｍの表面ゴム層が形成されたタイヤであって、前記表面ゴム層は、ポリブタジエンゴムの３０〜７０質量部を含有するゴム成分の１００質量部に対して老化防止剤が３〜６質量部配合されたゴム組成物によって形成されることを特徴とするタイヤが開示されている。
しかしながら、上記の手法ではタイヤ外側からの酸素侵入を防ぐことはできず、ベルト部の酸化劣化を防止するという視点も欠けていた。
【先行技術文献】
【特許文献】
【０００４】
【特許文献１】特開平６−１９１２２１号公報
【特許文献１】特開平１１−２７８００８号公報
【特許文献１】特開２００５−５９８３４号公報
【発明の概要】
【発明が解決しようとする課題】
【０００５】
本発明は、このような状況下で、トレッドの酸素侵入防止特性を高めることにより、ベルトの酸化劣化を軽減し、ベルト金属コードとベルト被覆ゴムとの接着耐久性を向上することを課題とするものである。
【課題を解決するための手段】
【０００６】
本発明者らは、上記目的を達成するために、鋭意検討した結果、特定のフィルムをタイヤトレッドの溝底の少なくとも一部に配置することにより、トレッドの酸素侵入防止特性を大幅に高め、ベルトの酸化劣化を軽減し得ることを見出した。本発明は、かかる知見に基づいて完成したものである。
【０００７】
すなわち、本発明は、
［１］トレッドの溝底から溝側部のウエアインジケーター部位までのみに、エチレン分３０〜６０モル％であるエチレン−ビニルアルコール共重合樹脂を含む酸素バリア性樹脂層を含む、少なくとも７層の樹脂フィルムが配置されたタイヤ、
［２］前記樹脂フィルムが、エラストマーを含む樹脂組成物からなる層を更に含むことを特徴とする上記［１］に記載のタイヤ、
［３］前記樹脂フィルムが少なくとも１７層である上記［１］又は［２］に記載のタイヤ、及び
［４］前記樹脂フィルムの２０℃、６５％ＲＨにおける酸素透過係数が、８×１０−１０ｃｍ３・ｃｍ／ｃｍ２・ｓｅｃ・ｃｍＨｇ以下である上記［１］〜［３］のいずれかに記載のタイヤである。
［酸素透過係数の測定法：  ＪＩＳ  Ｋ  ７１２６  Ａ法（差圧法）に準拠して、２０℃、６５％ＲＨの条件下で、ガスとして酸素を用いて測定する。］
【発明の効果】
【０００８】
本発明によれば、トレッドの酸素侵入防止特性を高めることにより、ベルトの酸化劣化を軽減し、ベルト金属コードとベルト被覆ゴムとの接着耐久性を向上することができる。これにより、耐久性の高いタイヤを提供できる。
さらに、トレッドの溝底の少なくとも一部に親水性樹脂層を含む樹脂フィルムを配置することにより、タイヤのウエット性能（湿順路に置ける制動性能）を高めることができる。
【図面の簡単な説明】
【０００９】
【図１】本発明タイヤの第１の実施態様を示すトレッドの部分断面図である。
【図２】本発明タイヤの第２の実施態様を示すトレッドの部分断面図である。
【図３】本発明タイヤの第３の実施態様を示すトレッドの部分断面図である。
【発明を実施するための形態】
【００１０】
以下、本発明タイヤについて詳細に説明する。本発明は、トレッドの溝底の少なくとも一部に酸素バリア性樹脂層を含む樹脂フィルムが配置されたタイヤである。
本発明タイヤ１のトレッド１０は、ウエット性能（湿順路に置ける制動性能）を確保するために溝部２０を有する。この溝部２０は溝底２１と溝側部２２とからなる。
図１は本発明タイヤの第１の実施態様を示すトレッドの部分断面図である。図１に示す第１の実施態様では、本発明に係る樹脂フィルム３０は溝底２１に配置されている。図１においては、樹脂フィルム３０は溝底２１の全てに配置されているが、本発明においては、溝底２１の一部に配置されていても良い。溝底２１は最もベルトに近いので、この溝底２１を酸素透過係数の低い樹脂フィルム３０で覆うことによりトレッドの酸素侵入防止特性を高めることができ、ベルトの酸化劣化を軽減し、ベルト金属コードとベルト被覆ゴムとの接着耐久性を向上する。
【００１１】
図２は本発明タイヤの第２の実施態様を示すトレッドの部分断面図である。図２に示す第２の実施態様では、本発明に係る樹脂フィルム３０は溝底２１から溝側部２２のウエアインジケーター部位を示すＸ−Ｘ’線上まで延在して配置されている。樹脂フィルム３０を溝底２１から溝側部２２のウエアインジケーター部位にまで延在させることにより、樹脂フィルム３０にウエアインジケーターの機能をも付与することができる。
【００１２】
図３は本発明タイヤの第３の実施態様を示すトレッドの部分断面図である。図３に示す第３の実施態様では、本発明に係る樹脂フィルム３０は溝底２１から溝側部２２全体にまで延在して配置されている。これにより、トレッドの酸素侵入防止特性は更に高まり、ベルトの酸化劣化を更に軽減して、ベルト金属コードとベルト被覆ゴムとの接着耐久性をより向上することができる。
【００１３】
［樹脂フィルム］
本発明に係る樹脂フィルム３０は、酸素透過係数の低い樹脂フィルムであれば良く、特に材質は制限されない。トレッドの酸素侵入防止特性を高めるためには、樹脂フィルム３０の２０℃、６５％ＲＨにおける酸素透過係数が、８×１０-10ｃｍ3・ｃｍ／ｃｍ2・ｓｅｃ・ｃｍＨｇ以下であることが好ましく、５×１０-10ｃｍ3・ｃｍ／ｃｍ2・ｓｅｃ・ｃｍＨｇ以下であることがより好ましい。
ここで、酸素透過係数は、ＪＩＳ  Ｋ  ７１２６  Ａ法（差圧法）に準拠して、２０℃、６５％ＲＨの条件下で、ガスとして酸素を用いて測定する。
【００１４】
本発明に係る樹脂フィルム３０は単層フィルムでも良いが、多層フィルムであることが好ましい。本発明において多層フィルムとは複数層を有するフィルムをいい、２層あれば良く、層の数は限定されない。
以下、樹脂フィルム３０が多層フィルムである場合の層構造、多層フィルムを構成する熱可塑性樹脂フィルム（Ａ層）及びエラストマーを含む樹脂組成物からなる層（Ｂ層）、Ａ層とＢ層との関係、並びに多層フィルムの製造方法について説明する。
【００１５】
本発明において、樹脂フィルム３０を構成する多層フィルムは、エラストマーを含む樹脂組成物からなる層を更に含むことが好ましく、熱可塑性樹脂フィルム（Ａ層）とエラストマーを含む樹脂組成物からなる層（Ｂ層）とを合計２層以上備えていることが好ましい。一例として、多層フィルムにおいて、Ａ層は、酸素透過性の低い層であり、Ｂ層は、延性の高い層とすることができる。多層フィルムをこのように構成した場合には、樹脂フィルム３０の酸素透過性を低下させるとともに、樹脂フィルム３０の低温環境におけるクラックに対する耐性（耐クラック性という）及び屈曲によって生じる損傷等に対する耐性（耐屈曲性）を向上させることができる。酸素透過性が低い性質を酸素バリア性という場合もある。
【００１６】
酸素バリア性及び耐クラック性の観点と製造上の観点から、Ａ層及びＢ層の合計の層数としては、３層以上が好ましく、７層以上がより好ましく、１７層以上が更に好ましく、２５層以上が特に好ましく、４８層以上がとりわけ好ましく、６５層以上が極めて好ましい。当該多層フィルムは、さらに多層の構造体としてもよく、Ａ層及びＢ層の合計の層数として、１２８層以上、２５６層以上、５１２層以上、１，０２４層以上とすることもできる。なお、この合計層数の上限は当該多層フィルムを用いるタイヤ種によって適宜選定される。
【００１７】
この多層フィルムは、Ａ層及びＢ層以外のＣ層等を有することも可能である。また、Ａ層及びＢ層の積層順としては、例えば、
（１）Ａ，Ｂ，Ａ，Ｂ・・・Ａ，Ｂ（つまり、（ＡＢ）ｎ）
（２）Ａ，Ｂ，Ａ，Ｂ・・・・・Ａ（つまり、（ＡＢ）ｎＡ）
（３）Ｂ，Ａ，Ｂ，Ａ・・・・・Ｂ（つまり、（ＢＡ）ｎＢ）
（４）Ａ，Ａ，Ｂ，Ｂ・・・Ｂ，Ｂ（つまり、（ＡＡＢＢ）ｎ）
等の積層順を採用することができる。また、その他のＣ層を有する場合、例えば、
（５）Ａ，Ｂ，Ｃ・・・Ａ，Ｂ，Ｃ（つまり、（ＡＢＣ）ｎ）
等の積層順を採用することができる。ただし、ｎは、１以上の整数である。
【００１８】
特に、Ａ層及びＢ層の積層順としては、上記（１）、（２）又は（３）のように、Ａ層とＢ層とが交互に積層されていることが好ましい。このようにＡ層とＢ層とが交互に積層された積層体に、活性エネルギー線を照射してもよい。これにより、積層される各層間の結合性が向上し高い接着性を発現することができる。その結果、当該多層フィルムの層間接着性ひいては酸素バリア性、耐屈曲性等を格段に向上させることができる。また、Ａ層とＢ層とを交互に積層することで、Ａ層が両面からＢ層に挟まれるため、Ａ層の延性がより向上される。
層状構造とすることで全層破断までの走行距離を伸ばすことができ、耐クラック性、走行後の内圧保持性を高めることができる。
【００１９】
また、この多層フィルムを構成可能なＣ層としては、特に限定されず、例えば、一般的な合成樹脂層、合成樹脂フィルム等も用いられる。
【００２０】
この多層フィルムにおいて、上記Ａ層及びＢ層の一層の平均厚みは、それぞれ、好ましくは０．００１〜１０μｍであり、より好ましくは０．００１〜４０μｍである。Ａ層及びＢ層の一層の平均厚みを上記範囲とすることで、多層フィルムの全体の厚さが同じである場合でも数を増やすことができ、その結果、当該多層フィルムの酸素バリア性、耐屈曲性等をさらに向上させることができる。
【００２１】
なお、当該多層フィルムは、上記範囲の厚みを有するＡ層と共に、エラストマーを含む樹脂組成物からなるＢ層が積層されているため、酸素バリア性を有するＡ層の延性が低い場合でも、延性の低い樹脂組成物からなるＡ層の延性をより高めることができる。これは、延性に優れたＢ層に、延性の低い樹脂組成物からなるＡ層を薄く積層させることで、この延性の低い樹脂組成物が、延性の高い状態に転移するためと考えられる。本発明者は、上記事実に着目し、Ａ層は一般に延性が低い材料からなるが、このように各層の厚みを非常に薄くすることで、多層フィルムに求められる酸素バリア性と耐屈曲性とを高度に両立できる。そのため、当該多層フィルムは、屈曲などの変形をさせて使用する場合でも、酸素バリア性等の特性を維持することができる。
【００２２】
Ａ層一層の平均厚みの下限としては、０．００１μｍであるが、０．００５μｍが好ましく、０．０１μｍがさらに好ましい。一方、Ａ層一層の平均厚みの上限としては、１０μｍであるが、７μｍが好ましく、５μｍがさらに好ましく、３μｍがさらに好ましく、１μｍがさらに好ましく、０．５μｍがさらに好ましく、０．２μｍさらには０．１μｍが特に好ましく、０．０５μｍが最も好ましい。
【００２３】
Ａ層一層の平均厚みが上記下限より小さいと、均一な厚さで成形することが困難になり、当該多層フィルムの酸素バリア性及びその耐屈曲性が低下するおそれがある。逆に、Ａ層一層の平均厚みが上記上限を超えると、当該多層フィルム全体の厚みが同じである場合、当該多層フィルムの耐久性及び耐クラック性が低下するおそれがある。また、Ａ層一層の平均厚みが上記上限を超えると、上述したＡ層の延性向上が十分に発現しないおそれがある。なお、Ａ層の一層の平均厚みとは、当該多層フィルムに含まれる全Ａ層の厚みの合計をＡ層の層数で除した値をいう。
【００２４】
Ｂ層一層の平均厚みの下限としては、０．００１μｍであるが、Ａ層と同様の理由により０．００５μｍが好ましく、０．０１μｍがさらに好ましい。一方、Ｂ層一層の平均厚みの上限としては、４０μｍであるが、３０μｍが好ましく、２０μｍ以下がさらに好ましい。Ｂ層一層の平均厚みが４０μｍ以下であれば、当該多層フィルム全体の厚みが同じである場合、当該多層フィルムの耐久性及び耐クラック性がより向上することとなる。なお、Ｂ層の一層の平均厚みも、当該多層フィルムに含まれる全Ｂ層の厚さの合計をＢ層の層数で除した値をいう。
【００２５】
なお、Ｂ層一層の平均厚みに関しては、Ｂ層一層の平均厚みのＡ層一層の平均厚みに対する比（Ｂ層／Ａ層）が１／３以上であることが好ましく、１／２以上であることがより好ましい。また、上記比が１以上、すなわちＢ層一層の平均厚みがＡ層一層の平均厚みと同じ又はそれ以上であることがさらに好ましく、２以上であることが特に好ましい。Ａ層とＢ層との厚みの比をこのようにすることで、当該多層フィルムが全層破断に至るまでの屈曲疲労特性が向上する。
【００２６】
当該多層フィルムの厚みとしては０．１μｍ以上１，０００μｍ以下が好ましく、０．５μｍ以上７５０μｍ以下がより好ましく、１μｍ以上５００μｍ以下がさらに好ましい。当該多層フィルムの厚みを上記範囲とすることで、上記のＡ層及びＢ層の一層の平均厚みを上記範囲とすることと相まって、タイヤの溝部２０への適用性を維持しつつ酸素バリア性、耐屈曲性、耐クラック性、耐久性、延伸性などをさらに向上させることができる。ここで、多層フィルムの厚みは、多層フィルムの任意に選ばれた点での断面の厚みを測定することにより得られる。
【００２７】
《熱可塑性樹脂フィルム（Ａ層）》
熱可塑性樹脂フィルム（Ａ層）は、熱可塑性樹脂（Ａ１）からなるマトリクス中に、−２０℃における動的貯蔵弾性率Ｅ’が熱可塑性樹脂（Ａ１）よりも低い柔軟樹脂（Ａ２）を分散させた樹脂組成物（Ａ３）からなる層を含んでいても良い。
柔軟樹脂（Ａ２）がマトリクスとなることは酸素透過性が急激に低下することから好ましくない。
ここで、熱可塑性樹脂（Ａ１）としては、２０℃、６５％ＲＨでの酸素透過係数が８×１０-12ｃｍ3・ｃｍ／ｃｍ2・ｓｅｃ・ｃｍＨｇより小さいことが好ましく、具体的には、ポリアミド系樹脂、ポリ塩化ビニリデン系樹脂、ポリエステル系樹脂、エチレン−ビニルアルコール共重合体系樹脂等が挙げられ、これらの中でもエチレン−ビニルアルコール共重合体系樹脂が好ましい。かかるエチレン−ビニルアルコール共重合体系樹脂は、酸素透過量が低く、酸素バリア性が非常に良好である。なお、これら熟可塑性樹脂（Ａ１）は、一種単独で用いてもよいし、二種以上を組み合わせて用いてもよい。
【００２８】
一方、柔軟樹脂（Ａ２）としては、−２０℃における動的貯蔵弾性率Ｅ’が上記熱可塑性樹脂（Ａ１）よりも低いことが好ましく、２００ＭＰａ以下であることがより好ましく、２００ＭＰａ以下であると、熱可塑性樹脂フィルム（Ａ層）の弾性率を低下させることができ、その結果、低温環境における耐クラック性及び耐屈曲性を向上させることができる。
また、上記柔軟樹脂（Ａ２）は、水酸基と反応する官能基を有することが好ましい。上記柔軟樹脂（Ａ２）が水酸基と反応する官能基を有することで、熱可塑性樹脂（Ａ１）中に柔軟樹脂（Ａ２）が均一に分散するようになる。ここで、水酸基と反応する官能基としては、無水カルボン酸残基、水酸基、カルボキシル基、アミノ基、イソシアネート基等が挙げられる。かかる水酸基と反応する官能基を有する柔軟樹脂（Ａ２）として、具体的には、無水マレイン酸変性水素添加エチレン−ブテン共重合体、無水マレイン酸変性水素添加スチレン−エチレン−ブタジエン−スチレンブロック共重合体、無水マレイン酸変性超低密度ポリエチレン等が挙げられる。
更に、上記柔軟樹脂（Ａ２）は、平均粒径が２μｍ以下であることが好ましい。柔軟樹脂（Ａ２）の平均粒径が２μｍを超えてしまうと、熱可塑性樹脂フィルム（Ａ層）のベルトの酸化劣化を十分に改善できないおそれがあり、延いてはベルト金属コードとベルト被覆ゴムとの接着耐久性を十分向上できないことがある。
なお、本発明において、−２０℃における動的貯蔵弾性率Ｅ’は動的粘弾性測定装置（株式会社上島製作所製、スペクトロメーター）を使用し、−２０℃、、初期歪１０％、動歪０．１％、周波数１５Ｈｚで測定する。熱可塑性樹脂フィルム（Ａ層）中の柔軟樹脂（Ａ２）の平均粒径は、例えば、サンプルを凍結し、該サンプルをミクロトームにより切片にして、透過電子顕微鏡（ＴＥＭ）で観察する。
【００２９】
熱可塑性樹脂フィルム（Ａ層）中における柔軟樹脂（Ａ２）の含有率は、１０〜６０質量％の範囲であることが好ましい。柔軟樹脂（Ａ２）の含有率が１０質量％未満では、耐屈曲性を向上させる効果が小さく、一方、６０質量％を超えると、酸素透過性が大きくなることがある。
【００３０】
上記熱可塑性樹脂（Ａ１）としてのエチレン−ビニルアルコール共重合体系樹脂は、エチレン−ビニルアルコール共重合体（以下、「ＥＶＯＨ」と略称することがある。）に、例えば、エポキシ化合物を反応させて得られる変性エチレン−ビニルアルコール共重合体であることが好ましい。かかる変性エチレン−ビニルアルコール共重合体は、通常のエチレン−ビニルアルコール共重合体に比べて弾性率が低いため、屈曲時の耐破断性が高く、また低温環境における耐クラック性にも優れている。
【００３１】
上記エチレン−ビニルアルコール共重合体は、エチレン含有量が３０〜６０モル％であることが好ましく、３２〜６５モル％であることが更に好ましく、３５〜５０モル％であることが一層好ましい。エチレン含有量が３０モル以上であれば、耐屈曲性、耐疲労性及び溶融成形性が向上し、一方、６０モル％以下であれば、酸素バリア性をより十分に確保できることとなる。また、該エチレン−ビニルアルコール共重合体は、ケン化度が９０％以上であることが好ましく、９５％以上であることが更に好ましく、９９％以上であることが一層好ましい。ケン化度が９０％以上であれば、酸素バリア性及び成形時の熱安定性がより向上する。更に、該エチレン−ビニルアルコール共重合体は、メルトフローレート（ＭＦＲ）が１９０℃、２１６０ｇ荷重下で０．１〜３０ｇ／１０分であることが好ましく、０．３〜２５ｇ／１０分であることが更に好ましい。
【００３２】
本発明において、上記変性エチレン−ビニルアルコール共重合体の製造方法は、特に限定されないが、エチレン−ビニルアルコール共重合体とエポキシ化合物とを溶液中で反応させる製造方法が好適に挙げられる。より詳しくは、エチレン−ビニルアルコール共重合体の溶液に、酸触媒又はアルカリ触媒存在下、好ましくは酸触媒存在下、エポキシ化合物を添加し、反応させることによって変性エチレン−ビニルアルコール共重合体を製造することができる。反応溶媒としては、ジメチルスルホキシド、ジメチルホルムアミド、ジメチルアセトアミド及びＮ−メチルピロリドン等の非プロトン性極性溶媒が挙げられる。また、酸触媒としては、ｐ−トルエンスルホン酸、メタンスルホン酸、トリフルオロメクンスルホン酸、硫酸及び三フッ化ホウ素等が挙げられ、アルカリ触媒としては、水酸化ナトリウム、水酸化カリウム、水酸化リチウム、ナトリウムメトキシド等が挙げられる。なお、触媒量は、エチレン−ビニルアルコール共重合体１００質量部に対し、０．０００１〜１０質量部の範囲が好ましい。
【００３３】
上記エチレン−ビニルアルコール共重合体に反応させるエポキシ化合物としては、一価のエポキシ化合物が好ましい。二価以上のエポキシ化合物は、エチレン−ビニルアルコール共重合体と架橋反応し、ゲル、ブツ等を発生して、インナーライナーの晶質を低下させることがある。なお、変性エチレン−ビニルアルコール共重合体の製造容易性、酸素バリア性、耐屈曲性及び耐疲労性の観点から、一価のエポキシ化合物の中でも、グリシドール及びエポキシプロパンが特に好ましい。また、上記エポキシ化合物は、エチレン−ビニルアルコール共重合体１００質量部に対して１〜５０質量部を反応させることが好ましく、２〜４０質量部を反応させることが更に好ましく、５〜３５質量部を反応させることが一層好ましい。
【００３４】
上記変性エチレン−ビニルアルコール共重合体は、酸素バリア性、耐屈曲性及び耐疲労性を得る観点から、メルトフローレート（ＭＦＲ）が１９０℃、２１６０ｇ荷重下で０．１〜３０ｇ／１０分であることが好ましく、０．３〜２５ｇ／１０分であることが更に好ましく、０．５〜２０ｇ／１０分であることが一層好ましい。
【００３５】
上記熱可塑性樹脂フィルム（Ａ層）は、熟可塑性樹脂（Ａ１）と柔軟樹脂（Ａ２）とを混練して樹脂組成物（Ａ３）を調製した後に、溶融成形、好ましくはＴダイ法、インフレーション法等の押出成形により、好ましくは１５０〜２７０℃の溶融温度でフィルムやシート等に成形することができる。また、上記熱可塑性樹脂フィルム（Ａ層）は、樹脂組成物（Ａ３）からなる層を含む限り、単層であっても、多層化されたものでもよい。ここで、多層化する方法としては、共押出する方法等が挙げられる。
【００３６】
本発明に係る多層フィルムは、タイヤのウエット性能をさらに向上する観点から、路面側の表面層及び／又は表面近傍層に親水性樹脂層を一層以上含むことが好ましい。この親水性樹脂層は、水に可溶とならない程度の親水性を具備していれば良く、例えば、エチレン分２０〜６０モル％、好ましくは３〜１５モル％であるエチレン−ビニルアルコール共重合樹脂からなる層が挙げられる。所望する親水性の程度により、エチレン分を増減すれば良い。
【００３７】
本発明に係る多層フィルムは、トレッドゴムに対する密着性の観点から、更に熱可塑性ウレタン系エラストマーからなる層をトレッドゴムと当接する表面に一層以上含むことが好ましい。ここで、上記熱可塑性ウレタン系エラストマーは、ポリオ−ルと、イソシアネート化合物と、短鎖ジオールとの反応によって得られる。ポリオール及び短鎖ジオールは、イソシアネート化合物との付加反応により、直鎖状ポリウレタンを形成する。上記ポリオールは、熱可塑性ウレタン系エラストマーにおいて柔軟な部分となり、イソシアネート化合物及び短鎖ジオールは硬い部分となる。なお、熱可塑性ウレタン系エラストマーは、原料の種類、配合量、重合条件等を変えることで、広範囲に性質を変えることができる。かかる熱可塑性ウレタン系エラストマーとしては、ポリエーテル系ウレタン等が好適に挙げられる。
【００３８】
また、上記熱可塑性樹脂フィルム（Ａ層）は、２０℃、６５％ＲＨにおける酸素透過係数が８．０×１０-12ｃｍ3／ｃｍ2・ｓｅｃ・ｃｍＨｇ以下であることが好ましく、５．０×１０-12ｃｍ3／ｃｍ2・ｓｅｃ・ｃｍＨｇ以下であることが更に好ましく、４．０×１０-13ｃｍ3／ｃｍ2・ｓｅｃ・ｃｍＨｇ以下であることが一層好ましい。２０℃、６５％ＲＨにおける酸素透過係数が８．０×１０-12ｃｍ3／ｃｍ2・ｓｅｃ・ｃｍＨｇを超えると、この熱可塑性樹脂フィルム（Ａ層）を有する多層フィルムを溝底に用いる際に、トレッドの酸素侵入防止特性を高めるために、熱可塑性樹脂フィルム（Ａ層）を厚くせざるを得ず、溝底の耐クラック性を向上できなくなると共にタイヤの重量を十分に低減できなくなる。
【００３９】
更に、上記熱可塑性樹脂フィルム（Ａ層）は、架橋されていることが好ましい。熱可塑性樹脂フィルム（Ａ層）が架橋されていない場合、タイヤの加硫工程で樹脂フィルム３０が著しく変形して不均一となり、熱可塑性樹脂フィルム（Ａ層）の酸素バリア性、耐屈曲性、耐疲労性が悪化することがある。ここで、架橋方法としては、エネルギー線を照射する方法が好ましく、該エネルギー線としては、紫外線、電子線、Ｘ線、α線、γ線等の電離放射線が挙げられ、これらの中でも電子線が特に好ましい。電子線の照射は、熱可塑性樹脂フィルム（Ａ層）をフィルムやシート等の成形体に加工した後に行うことが好ましい。ここで、電子線の線量は、１０〜４００ｋＧｙの範囲が好ましく、１５〜３００ｋＧｙの範囲が更に好ましい。電子線の線量が１０ｋＧｙ未満では、架橋が進み難く、一方、４００ｋＧｙを超えると、成形体の劣化が進み易くなる。また、熱可塑性樹脂フィルム（Ａ層）は、接着剤層との粘着性を向上させるために、酸化法や凹凸化法等によって表面処理を施してもよい。上記酸化法としては、コロナ放電処理、プラズマ放電処理、クロム酸処理（湿式）、火炎処理、熟風処理、オゾン、紫外線照射処理等が挙げられ、凹凸化法としては、サンドブラスト法、溶剤処理法等が挙げられる。これらの中でもコロナ放電処理が好ましい。
【００４０】
《エラストマーを含む樹脂組成物からなる層（Ｂ層）》
樹脂フィルム３０が多層フィルムである場合には、耐水性及びゴムに対する密着性の観点から、更にエラストマーを含む樹脂組成物からなる層（Ｂ層）を一層以上含むことが好ましい。このエラストマーとしては、溶融成形のためには熱可塑性エラストマーを用いることが好ましい。
【００４１】
この熱可塑性エラストマーとしては、例えば、ポリスチレン系熱可塑性エラストマー、ポリオレフィン系熱可塑性エラストマー、ポリジエン系熱可塑性エラストマー、ポリ塩化ビニル系熱可塑性エラストマー、塩素化ポリエチレン系熱可塑性エラストマー、ポリウレタン系熱可塑性エラストマー、ポリエステル系熱可塑性エラストマー、ポリアミド系熱可塑性エラストマー及びフッ素樹脂系熱可塑性エラストマーからなる群より選ばれる少なくとも１種を挙げることができる。これらの中でも、成形容易性の観点から、ポリスチレン系熱可塑性エラストマー、ポリオレフィン系熱可塑性エラストマー、ポリジエン系熱可塑性エラストマー、ポリウレタン系熱可塑性エラストマー、ポリエステル系熱可塑性エラストマー及びポリアミド系熱可塑性エラストマーからなる群より選ばれる少なくとも１種が好ましく用いられ、ポリウレタン系熱可塑性エラストマーがより好ましく用いられる。
ここで、上記ポリウレタン系熱可塑性エラストマーは、ポリオ−ルと、イソシアネート化合物と、短鎖ジオールとの反応によって得られる。ポリオール及び短鎖ジオールは、イソシアネート化合物との付加反応により、直鎖状ポリウレタンを形成する。上記ポリオールは、熱可塑性ウレタン系エラストマーにおいて柔軟な部分となり、イソシアネート化合物及び短鎖ジオールは硬い部分となる。なお、熱可塑性ウレタン系エラストマーは、原料の種類、配合量、重合条件等を変えることで、広範囲に性質を変えることができる。かかる熱可塑性ウレタン系エラストマー（以下、「熱可塑性ポリウレタン」ということがある。）としては、ポリエーテル系ウレタン等が好適に挙げられる。
【００４２】
《Ａ層とＢ層との関係》
上記多層フィルムにおける、Ａ層とＢ層との剥離抗力としては、１８０℃で１５分間加熱後に、ＪＩＳ−Ｋ６８５４に準拠し、２３℃、５０％ＲＨ雰囲気下、引張り速度５０ｍｍ／分での測定において、好ましくは２５Ｎ／２５ｍｍ以上、より好ましくは２７Ｎ／２５ｍｍ以上、さらに好ましくは３０Ｎ／２５ｍｍ以上、特に好ましくは５０Ｎ／２５ｍｍ以上である。このように、Ａ層とＢ層とは、非常に優れた層間接着性を有している。
【００４３】
当該多層フィルムの層間関係に関しては、活性エネルギー線の照射によって、Ａ層とＢ層との界面で分子間の架橋反応が生じ、強固に結合していると考えられ、高い層間接着性が発現される。なお、例えば、上述のように金属塩の含有によりＡ層の樹脂組成物中のＥＶＯＨ等と、Ｂ層の樹脂組成物中の熱可塑性ポリウレタン（以下、「ＴＰＵ」と略称することがある。）等の間で結合生成反応（例えば、ＴＰＵのカーバメート基とＥＶＯＨの水酸基との間で起こる水酸基交換反応、ＴＰＵ中の残存イソシアネート基へのＥＶＯＨの水酸基の付加反応など）を生じさせることで、より高い層間接着性が発揮され、当該多層フィルムの酸素バリア性、耐久性等をより向上させることができる。さらに、上述したように、Ａ層及び／又はＢ層にラジカル架橋剤を含有させ、活性エネルギー線を照射することにより、架橋反応がより促進され、上記層間接着性をさらに向上させることができる。
【００４４】
《多層フィルムの製造方法》
上記多層フィルムの製造方法は、Ａ層とＢ層とが良好に積層・接着される方法であれば特に限定されるものではなく、例えば共押出し、はり合わせ、コーティング、ボンディング、付着などの公知の方法を採用することができる。当該多層フィルムの製造方法としては、具体的には（１）Ａ層形成用の樹脂組成物とＢ層形成用の樹脂組成物とを用い、多層共押出法によりＡ層及びＢ層を有する多層フィルムを製造する方法や、（２）Ａ層形成用の樹脂組成物とＢ層形成用の樹脂組成物とを用い、接着剤を介して複数の積層体を重ね合わせ、延伸することでＡ層及びＢ層を有する多層フィルムを製造する方法などが例示される。この中でも、生産性が高く、層間接着性に優れる観点から、（１）のＡ層形成用の樹脂組成物とＢ層形成用の樹脂組成物とを用いた多層共押出法により成形する方法が好ましい。
【００４５】
多層共押出法においては、Ａ層形成用の樹脂組成物とＢ層形成用の樹脂組成物とは加熱溶融され、異なる押出機やポンプからそれぞれの流路を通って押出ダイに供給され、押出ダイから多層に押し出された後に積層接着することで、当該多層フィルムが形成される。この押出ダイとしては、例えばマルチマニホールドダイ、フィールドブロック、スタティックミキサーなどを用いることができる。
【００４６】
当該多層フィルムにおいては、このようにして得られた多層積層体に、上述のように活性エネルギー線を照射して、架橋反応を促進させ、Ａ層とＢ層との層間接着性をさらに向上させる。当該多層フィルムは、このように活性エネルギー線が照射されてなるため、層間の接着性が高まる結果、酸素バリア性及び耐屈曲性を高めることができる。
【００４７】
上記活性エネルギー線とは、電磁波又は荷電粒子線の中でエネルギー量子を有するもの、具体的には、紫外線、γ線、電子線などをいう。これらの活性エネルギー線の中でも、層間接着性の向上効果の観点から、電子線が好ましい。活性エネルギー線として電子線を用いることで、層間の架橋反応がより促進され、当該多層フィルムの層間接着性をさらに向上させることができる。
【００４８】
電子線を照射する場合、電子線源として、例えばコックロフトワルトン型、バンデグラフト型、共振変圧器型、絶縁コア変圧器型、あるいは直線型、ダイナミトロン型、高周波型などの各種電子線加速器を用い、通常加速電圧１００〜５００ｋＶで、照射線量５〜６００ｋＧｙの範囲で照射するのがよい。
【００４９】
また、活性エネルギー線として紫外線を用いる場合には、波長１９０〜３８０ｎｍの紫外線を含むものを照射するのがよい。紫外線源としては、特に制限はなく、例えば高圧水銀燈、低圧水銀燈、メタルハライドランプ、カーボンアーク燈などが用いられる。
【００５０】
この多層フィルムは、上述のように層間接着性に優れ、高い酸素バリア性、延伸性、熱成形性及び耐久性を有している。そのため、当該多層フィルムは、高い酸素バリア性が要求される用途に使用することができ、例えば、レトルト容器、食品用及び医療用包装材料、空気入りタイヤのインナーライナー等に用いることができる。これらの中でも、特に高い酸素バリア性、延伸性、耐低温クラック性、耐久性等が要求される空気入りタイヤのインナーライナーに好適に使用される。
【００５１】
この多層フィルムは、上記実施形態に限定されるものではない。例えば、Ａ層及びＢ層以外に他の層を含んでいてもよい。この他の層を構成する樹脂組成物の種類は、特に限定されないが、Ａ層及び／又はＢ層との間の接着性が高いものが好ましい。他の層としては、Ａ層中の例えばＥＶＯＨの有する水酸基や、Ｂ層中の例えばＴＰＵの分子鎖中のカーバメート基又はイソシアネート基と反応して、結合を生成する官能基を有する分子鎖を有しているものが特に好ましい。
【００５２】
［接着層］
本発明において、所望により、樹脂フィルム３０とトレッドゴムとの間に接着層を介しても良い。この接着層を構成する樹脂としては、樹脂フィルム３０とトレッドゴムとを接着できる接着性樹脂であれば、特に限定されることはない。例えば、ポリウレタン系、ポリエステル系の一液型硬化性接着剤、又は二液型硬化性接着剤が挙げられる。
【００５３】
［タイヤの製造方法］
本発明に係る樹脂フィルム３０の配設方法としては、（１）加硫後のタイヤのトレッドの溝部２０又は溝底２１に、上記の接着層を形成する接着剤を介して貼着する方法、（２）予め、タイヤトレッドパターンの溝部２０又は溝底２１に対応する生タイヤのトレッドの部位に、所望により上記の接着層を介して、樹脂フィルム３０を貼着しておき、その後常法により生タイヤを加硫する方法、（２）予め、タイヤトレッドパターンの溝部２０又は溝底２１に対応する加硫金型の部位に、例えばポリビニルアルコール樹脂接着剤等の接着剤を介して貼着して、常法により生タイヤを加硫する方法、などが挙げられる。
【００５４】
本発明のタイヤ１には、空気、窒素などのガスが充填される。タイヤ１の構造は一例であって、図１〜３に示す樹脂フィルム３０の配置に限定されない。
【実施例】
【００５５】
以下に、実施例を挙げて本発明を更に詳しく説明するが、本発明は下記の実施例に何ら限定されるものではない。
なお、ベルト接着性（ベルト金属コードとベルト被覆ゴムとの接着性）、樹脂フィルムの酸素透過係数及びタイヤのウエット性能を下記の方法により評価した。
【００５６】
＜ベルト接着性（ベルト金属コードとベルト被覆ゴムとの接着性）＞
供試タイヤの第一ベルト層と第二ベルト層との層間を切り離した後、第二ベルト層の金属コードを第二ベルト層端部から第二ベルト層中心部に亘りピーリングし、金属コードに付着した被覆ゴムのゴム付を下記の基準で評価した。
Ａ：金属コードに被覆ゴムが９０％以上付着している。
Ｂ：金属コードに被覆ゴムが６０％以上〜９０％未満付着している。
Ｃ：金属コードに被覆ゴムが４０％以上〜６０％未満付着している。
Ｄ：金属コードに被覆ゴムが１０％以上〜４０％未満付着している。
Ｅ：金属コードに被覆ゴムが１０％未満付着している。
【００５７】
＜樹脂フィルムの酸素透過係数＞
樹脂フィルムを２０℃、６５％ＲＨで５日間調湿した。得られた調湿済みのフィルム２枚を使用して、ＪＩＳ  Ｋ  ７１２６  Ａ法（差圧法）に準拠して、ＧＴＲテック社製ＧＴＲ−３０Ｘ型を用い、２０℃、６５％ＲＨの条件下で、ガスとして酸素を用いて、酸素透過係数を測定した。
【００５８】
＜タイヤのウエット性能＞
ＳＵＶ用タイヤサイズ２８５／６０Ｒ１８の供試タイヤを試験車に装着し、湿潤路面での実車試験にて、操縦安定性をドライバーのフィーリング評点で表し、比較例１のタイヤを１００として指数表示した。指数値が大きい程、湿潤路面での制動性が優れることを示す。
ウエット性能指数＝（供試タイヤのフィーリング評点／比較例１のタイヤのフィーリング評点）×１００
【００５９】
タイヤトレッドの酸素侵入促進試験は以下のように実施した。
ＳＵＶ用タイヤサイズ２８５／６０Ｒ１８のタイヤを通常の方法で試作し、温度３０±３℃、酸素雰囲気のドラム試験室内で、表面が平滑な鋼製で且つ直径１．７０７ｍのドラム試験機を使用して、空気圧２２０ｋＰａ、荷重６．５ｋＮの条件の下で、速度１２０ｋｍ／ｈで１０万ｋｍ連続走行した。
【００６０】
（合成例１：ＥＶＯＨ）
冷却装置及び攪拌機を有する重合槽に、酢酸ビニル２００００質量部、メタノール１０２０質量部、重合開始剤として２，２’−アゾビス−（４−メトキシ−２，４−ジメチルバレロニトリル）３．５質量部を仕込み、攪拌しながら窒素置換した後、エチレンを導入し、内温６０℃、エチレン圧力５．９ＭＰａに調節し、４時間その温度及び圧力を保持し、攪拌しながら重合を行った。次いで、ソルビン酸（ＳＡ）１０質量部（仕込み酢酸ビニルに対して０．０００５質量％）をメタノールに溶解して、１．５質量％ソルビン酸のメタノール溶液を調製し、これを添加した。重合率は、仕込み酢酸ビニルに対して３０％であった。重合後に得られる共重合反応液を、ラシヒリングを充填した塔に供給し、塔下部からのメタノール蒸気の導入により未反応酢酸ビニルを塔頂より除去し、その後、共重合体の４０質量％のメタノール溶液を得た。該共重合体は、エチレン単位含有量が４４モル％で、酢酸ビニル単位含有量が５６モル％であった。
【００６１】
得られた共重合体のメタノール溶液をケン化反応器に導入し、次いで水酸化ナトリウム／メタノール溶液（８５ｇ／Ｌ）を共重合体中の酢酸ビニル成分に対して０．５当量となるように添加し、更にメタノールを添加して、溶液中の共重合体濃度が１５質量％になるように調整した。反応器内温度を６０℃に昇温し、反応器内に窒素ガスを吹き込みながら５時間反応を行った。その後、反応溶液を酢酸で中和し、反応を停止させ、内容物を反応器より取り出し、常温にて放置したところ、粒子状のＥＶＯＨが析出した。析出後の粒子を遠心分離機で脱液し、更に大量の水を加え脱液するという操作を繰り返し行い、ケン化度９９．５％のＥＶＯＨを得た。
【００６２】
得られたＥＶＯＨを、酢酸、リン酸及びオルトホウ酸（ＯＢＡ）を含む水溶液（水溶液１Ｌ中、酢酸０．３ｇ、リン酸０．０６ｇ、オルトホウ酸０．３５ｇを溶解）により浴比２０で処理し、乾燥後、押出機にてペレット化し、ＥＶＯＨペレットを得た。ＥＶＯＨペレットのＭＦＲは４．６ｇ／１０分（１９０℃、２１．１８Ｎ荷重下）であった。また、ペレットの酢酸含有量は９０質量ｐｐｍ、リン酸化合物含有量はリン酸根換算で４３質量ｐｐｍ、ホウ素化合物の含有量はホウ素換算値で２６０質量ｐｐｍであった。
【００６３】
（合成例２：変性ＥＶＯＨ）
加圧反応層に、エチレン含量４４モル％、ケン化度９９．９％のエチレン−ビニルアルコール共重合体２重量部およびＮ−メチル−２−ピロリドン８重量部を仕込み、１２０℃で、２時間加熱攪拌することにより、エチレン−ビニルアルコール共重合体を完全に溶解させた。
これにエポキシ化合物としてエポキシプロパン０．４重量部を添加後、１６０℃で４時間加熱した。
加熱終了後、蒸留水１００重量部に析出させ、多量の蒸留水で充分にＮ−メチル−２−ピロリドンおよび未反応のエポキシプロパンを洗浄し、変性エチレン−ビニルアルコール共重合体を得た。
さらに、得られた変性エチレン−ビニルアルコール共重合体を粉砕機で粒子径２ｍｍ程度に細かくした後、再度大量の蒸留水で充分に洗浄した。
洗浄後の粒子を８時間室温で真空乾燥した後、２軸押出機を用いて２００℃で溶融し、ペレット化した。
【００６４】
（ＥＶＯＨ単層樹脂フィルムの作製）
合成例１で得られたＥＶＯＨを用いて押出機により厚さ２０μｍの熱可塑性樹脂フィルム（Ａ層）を得た。
【００６５】
(樹脂フィルム−１の作製)
合成例１で得られたＥＶＯＨと無水マレイン酸変性エチレンブテン共重合体[三井化学；タフマーＭＨ７０１０]とを質量比（ＥＶＯＨ／無水マレイン酸変性エチレンブテン共重合体＝６０／４０）で二軸押出機を用いて混練し、樹脂組成物を得た。
得られた樹脂組成物と熱可塑性ポリウレタン（ＴＰＵ）[クラレ；クラミロン３１９０]とを使用し、２種５層共押出装置を用いて、下記共押出成形条件で５層の樹脂フィルム−１を得た。
上記のようにして得られたキャスト樹脂フィルム−１は走査型電子顕微鏡（Ｋｅｙｅｎｃｅ社製ＶＥ−８８００）にて断面観察を行った結果、上記樹脂組成物からなる熱可塑性樹脂フィルム層（Ａ層）およびエラストマーを含む樹脂組成物からなる層（Ｂ層）それぞれの厚さを求めたところ、Ａ層、Ｂ層ともに２０μｍであった。
【００６６】
各樹脂の押出温度  ：Ｃ１／Ｃ２／Ｃ３／Ｃ４／Ｃ５／ダイ＝１７０／１７０／１７０／２２０／２２０／２２０℃
各樹脂の押出機仕様：熱可塑性ポリウレタン：２５ｍｍφ押出機「Ｐ２５−１８ＡＣ」［大阪精機工作株式会社製］
上記樹脂組成物      ：２０ｍｍφ押出機ラボ機ＭＥ型「ＣＯ−ＥＸＴ」［株式会社東洋精機製］
Ｔダイ仕様        ：５００ｍｍ幅２種３層用［株式会社プラスチック工学研究所製］
冷却ロールの温度  ：５０℃
引き取り速度      ：４ｍ／分
【００６７】
(樹脂フィルム−２の作製)
合成例１で得られたＥＶＯＨと熱可塑性ポリウレタン（ＴＰＵ）[クラレ；クラミロン３１９０]を用い、それぞれペレットを構成する樹脂組成物によって交互に熱可塑性樹脂フィルム（Ａ層）が８層、エラストマーを含む樹脂組成物からなる層（Ｂ層）が９層の多層構造帯が形成されるように、１７層フィードブロックにて、共押出機に２１０℃の溶融状態として供給し、共押出を行い合流させることによって、多層の積層体とした。合流するＥＶＯＨペレットおよび熱可塑性ポリウレタンペレットの溶融物はフィードブロック内にて各層流路を表面側から中央側に向かうにつれ徐々に熱くなるように変化させることにより、押し出しされた多層構造体の各層の厚さが均一になるように押出された。このようにして得られた計１７層からなる積層体を表面温度２５℃に保たれ静電印加したキャスティングドラム上で急冷固化した。急冷固化して得られたキャスト樹脂フィルム−２を離型紙上に圧着し巻き取りをおこなった。なお、ＥＶＯＨ及び熱可塑性ポリウレタンの溶融物が合流してからキャスティングドラム上で急冷固化されるまでの時間が約４分となるように流路形状及び総吐出量を設定した。
上記のようにして得られたキャスト樹脂フィルム−２は走査型電子顕微鏡（ＫＥＹＥＮＣＥ社製；ＶＥ−８８００）にて断面観察を行った結果、ＥＶＯＨからなる熱可塑性樹脂フィルム層（Ａ層）及び熱可塑性ポリウレタンからなる層（Ｂ層）の平均厚みを求めた。
【００６８】
(樹脂フィルム−３の作製)
樹脂フィルム−２のＥＶＯＨを変性ＥＶＯＨに置換したほかは同様の製法で樹脂フィルム−３を得た。
【００６９】
(樹脂フィルム−４の作製)
樹脂フィルム−２の熱可塑性ポリウレタンを無水マレイン酸変性エチレンブテン共重合体[三井化学；ＭＨ７０１０]に置換したほかは同様の製法で樹脂フィルム−４を得た。
【００７０】
実施例１〜３、参考例１〜１２及び比較例１
ＳＵＶ用タイヤサイズ２８５／６０Ｒ１８のタイヤを通常の方法で試作し、実施例１〜３及び参考例１〜１２において第１表に記載された通り、（ＥＶＯＨ単層樹脂フィルムの作製）及び（樹脂フィルム−１〜４の作製）で得られた５種類の樹脂フィルムを図１〜３に示す配置にポリウレタン接着剤（住友３Ｍ社製「５９０」）を使用して貼着した。比較例１のタイヤには樹脂フィルムを貼着しなかった。得られた１６種類のタイヤの酸素侵入促進試験前後のベルト接着性、及びウエット性能を評価した。結果を第１表に示す。
【００７１】
【表１】
0005767862.tif 000002
【産業上の利用可能性】
【００７２】
本発明のタイヤ１は、乗用車用タイヤ、軽乗用車用タイヤ、軽トラック用タイヤ、トラック・バス用タイヤ、オフザロード用タイヤ、二輪車用タイヤ、航空機タイヤ、農業用タイヤなど各種タイヤとして好適に用いられる。
【符号の説明】
【００７３】
１…タイヤ、  １０…トレッド、  ２０…溝部、  ２１…溝底、  ２２…溝側部、  ３０…樹脂フィルム
【図１】
0005767862.tif 000003
【図２】
0005767862.tif 000004
【図３】
0005767862.tif 000005